(57)【要約】      （修正有）【課題】流体可視化装置用トレーサー、フローサイトの精度管理用標準粒子、免疫診断薬用担体等での使用に際して蛍光染料の逸脱による退色変化が抑制されており、従来のものに比べて微細な粒径を有する水溶性蛍光染料を内包したビニル系重合体粒子の製造に適した製造方法及び、スケールダウンされたマイクロ流体デバイス等への利用に適したビニル系重合体粒子を提供する。【解決手段】ビニル系単量体と水溶性蛍光染料とを水性媒体に分散させてビニル系単量体を重合させることにより前記水溶性蛍光染料を含むビニル系重合体粒子を作製するビニル系重合体粒子の製造方法であって、前記重合が、界面活性剤及び重合開始剤存在下に行われる乳化重合であり、ビニル系単量体として、カルボキシル基を有するビニル系単量体と、該ビニル系単量体の前記カルボキシル基と結合可能な官能基を備えたビニル系単量体とを前記水性媒体に分散させて前記乳化重合を実施する。【選択図】図１
2010229219.tif 000002
【特許請求の範囲】
【請求項１】
ビニル系単量体と水溶性蛍光染料とを水性媒体に分散させて前記ビニル系単量体を重合させることにより前記水溶性蛍光染料を含むビニル系重合体粒子を作製するビニル系重合体粒子の製造方法であって、
前記重合が、界面活性剤及び重合開始剤存在下に行われる乳化重合であり、しかも、前記ビニル系単量体として、カルボキシル基を有するビニル系単量体と、該ビニル系単量体の前記カルボキシル基と結合可能な官能基を備えたビニル系単量体とを前記水性媒体に分散させて前記乳化重合を実施することを特徴とするビニル系重合体粒子の製造方法。
【請求項２】
平均粒子径が、０．０１〜２μｍの内のいずれかの前記ビニル系重合体粒子を作製する請求項１記載のビニル系重合体粒子の製造方法。
【請求項３】
前記カルボキシル基と結合可能な前記官能基がグリシジル基である請求項１又は２記載のビニル系重合体粒子の製造方法。
【請求項４】
前記水溶性蛍光染料がローダミン系染料である請求項１乃至３のいずれか１項に記載のビニル系重合体粒子の製造方法。
【請求項５】
ビニル系単量体と水溶性蛍光染料とを水性媒体に分散させて前記ビニル系単量体を重合させることによって前記水溶性蛍光染料を含有させてなるビニル系重合体粒子であって、
前記重合が、界面活性剤及び重合開始剤存在下に行われる乳化重合であり、しかも、該乳化重合が、前記ビニル系単量体として、カルボキシル基を有するビニル系単量体と、該ビニル系単量体の前記カルボキシル基と結合可能な官能基を備えたビニル系単量体とを前記水性媒体に分散させて実施されることにより平均粒子径が０．０１〜２μｍの内のいずれかとなるように形成されていることを特徴とするビニル系重合体粒子。
【発明の詳細な説明】
【技術分野】
【０００１】
本発明は、水溶性蛍光染料を含有するビニル系重合体粒子の製造方法とビニル系重合体粒子とに関するものである。
【背景技術】
【０００２】
蛍光を発する微粒子は、現在、各種分野において広く使用されているが、中でも、流体可視化装置用トレーサー、フローサイトの精度管理用標準粒子、免疫診断薬用担体として重要な役割を果たしている。用いられる粒子径としてはその使用形体及び視認性から、数μm〜数百μmのものが主流であるが、近年はマイクロ流体デバイスのスケールダウン等に伴って更に小さいサブミクロン領域の粒子径を有する蛍光粒子の要望が強い。
【０００３】
従来、このような蛍光を発する微粒子を製造する方法としては、
（１）ポリマー粒子を蛍光染料浴に浸漬することにより染色する方法、
（２）ポリマー粒子の表面に蛍光染料と反応する官能基を有する層を形成させた後、蛍光染料浴に浸漬することにより染色する方法（例えば、米国特許第４７７４１８９号（下記特許文献１）及び米国特許第５１９４３００号（下記特許文献２）に記載）、
（３）モノマーに蛍光体または蛍光染料を添加したモノマー組成物を媒体中に分散させ重合を行う懸濁重合により蛍光体（蛍光染料）含有樹脂粒子を形成する方法および用いられる蛍光体、蛍光顔料及び蛍光染料のモノマー組成への分散性の向上を目的とした表面処理方法（例えば、特開平９−１７６３６６公報（下記特許文献３）に記載）、
（４）水溶性蛍光染料及びその水溶性蛍光染料と結合する官能基を有するビニル系単量体を用い、懸濁重合を行うことにより水溶性蛍光染料含有樹脂粒子を得る方法（例えば特開２００６−２６５４０１号公報（下記特許文献４）に記載）、
などが知られている。
【先行技術文献】
【特許文献】
【０００４】
【特許文献１】米国特許第４７７４１８９号
【特許文献２】米国特許第５１９４３００号
【特許文献３】特開平９−１７６３６６号公報
【特許文献４】特開２００６−２６５４０１号公報
【発明の概要】
【発明が解決しようとする課題】
【０００５】
しかしながら、以上掲げた方法にはそれぞれ以下のような問題点があった。
（１）の方法は染色方法として非常に簡便な製造方法ではあるが、表面層への物理吸着によるものであり蛍光染料の定着は困難なものであった。
（２）の方法では一般的にポリマー粒子を製造するのに必要な製造工程に加えて、そのポリマー粒子表面に染料と反応する官能基を有する層を形成させる工程、更にその後蛍光染料浴を用いて染色する工程が必要であるため製造工程が煩雑であり、また表面層だけへの染色のため（１）の製造方法で得られた粒子ほどではないものの、粒子の使用に際して徐々に蛍光染料が逸脱し退色が起こるという問題点があった。
更に（１）（２）の製造方法には何れも蛍光染料浴が必要であり、共通する問題点として該蛍光染料の使用効率が非常に悪く、また不要な蛍光染料を洗い落とすのに際して洗浄を繰り返す必要があり、工程が煩雑で時間がかかること。更には排水処理等での環境への負荷を増大させるおそれを有していた。
【０００６】
そこで本発明者は（３）（４）の方法により水溶性蛍光染料を均一に内包したビニル系重合体粒子を得ようと試みた。
具体的には特開平９−１７６３６６号公報の実施例２の蛍光白色染料（チバガイギー社、ユビテックスＯＢ、疎水性蛍光染料）を水溶性染料であるローダミンＢに替えて重合を試みたが、ローダミンＢは重合性ビニル系モノマーとしてスチレン、架橋剤としてジビニルベンゼンの重合性組成物にほとんど溶解せず従って良好な水溶性蛍光染料含有樹脂粒子を得ることができなかった。
【０００７】
次いで、特開２００６−２６５４０１号公報の実施例に基づいて水溶性蛍光染料を内包したビニル系重合体粒子を作製した。
このとき、攪拌条件、酸性有機変性燐酸化合物、界面活性剤等の添加量の条件を変更するなどして平均粒子径が０．０１〜２μｍのいずれかとなるビニル系重合体粒子を得ようと試みたが、目的とする微細な粒子径を得ることができなかった。
更に特開平２００６−２６５４０１号公報の実施例の組成を元に、小粒子化が一般的に容易に得られることが知られている乳化重合法により、平均粒子径が０．０１〜２μｍである水溶性蛍光染料を内包したビニル系重合体粒子を得ようと試みたが、水系分散媒を含んだ状態でゲル化して系全体が固まったり、樹脂の塊が多数含まれるスラリー状の粘性の高いものとなったりして、目的とする平均粒子径が０．０１〜２μｍの粒子を得ることはできなかった。
【０００８】
上記のような問題点に鑑み、本発明は、例えば、流体可視化装置用トレーサー、フローサイトの精度管理用標準粒子、免疫診断薬用担体等での使用に際して蛍光染料の逸脱による退色変化が抑制されており、しかも、従来のものに比べて微細な粒径を有する水溶性蛍光染料を内包したビニル系重合体粒子の製造に適した製造方法を提供して、スケールダウンされたマイクロ流体デバイス等への利用に適したビニル系重合体粒子を提供することを課題としている。
【課題を解決するための手段】
【０００９】
本発明者は、上記の課題を解決するために鋭意検討した結果、カルボキシル基を有するビニル系単量体を用いることにより、重合性単量体組成物中に水溶性蛍光染料を良好に溶解し、均一かつ安定に存在させることができ、このような系でビニル系単量体の重合を行うことで水溶性蛍光染料の水系分散媒への流出が抑制されたビニル系重合体粒子を形成させ得ることを見出した。
【００１０】
しかも、カルボキシル基と結合する官能基を有するビニル系単量体を、カルボキシル基を有するビニル系単量体と併用することで重合性単量体組成物を水系分散媒中で乳化重合させた場合でも、系全体のゲル化を起こすことなく、従来のものに比べて粒子径が微細なビニル系重合体粒子が得られることを見出した。更には製造に際して、水系分散媒への流出が抑制されるため環境負荷が非常に少ないことを見出した。
【００１１】
すなわち、ビニル系重合体粒子の製造方法に係る本発明は、ビニル系単量体と水溶性蛍光染料とを水性媒体に分散させて前記ビニル系単量体を重合させることにより前記水溶性蛍光染料を含むビニル系重合体粒子を作製するビニル系重合体粒子の製造方法であって、前記重合が、界面活性剤及び重合開始剤存在下に行われる乳化重合であり、しかも、前記ビニル系単量体として、カルボキシル基を有するビニル系単量体と、該ビニル系単量体の前記カルボキシル基と結合可能な官能基を備えたビニル系単量体とを前記水性媒体に分散させて前記乳化重合を実施することを特徴としている。
【００１２】
また、ビニル系重合体粒子に係る本発明は、ビニル系単量体と水溶性蛍光染料とを水性媒体に分散させて前記ビニル系単量体を重合させることによって前記水溶性蛍光染料を含有させてなるビニル系重合体粒子であって、前記重合が、界面活性剤及び重合開始剤存在下に行われる乳化重合であり、しかも、該乳化重合が、前記ビニル系単量体として、カルボキシル基を有するビニル系単量体と、該ビニル系単量体の前記カルボキシル基と結合可能な官能基を備えたビニル系単量体とを前記水性媒体に分散させて実施されることにより平均粒子径が０．０１〜２μｍの内のいずれかとなるように形成されていることを特徴としている。
【発明の効果】
【００１３】
本発明によれば、水溶性蛍光染料の水系分散媒への流出が抑制されたビニル系重合体粒子を形成させることから、例えば、流体可視化装置用トレーサー、フローサイトの精度管理用標準粒子、免疫診断薬用担体等での使用に際しての蛍光染料の逸脱による退色変化が抑制されたビニル系重合体粒子が作製されうる。
しかも、水性媒体を含んだ状態でビニル系単量体がゲル化するおそれが抑制された状態で乳化重合によりビニル系重合体粒子を作製することから従来よりも微細なビニル系重合体粒子が作製されうる。
【００１４】
そして、このようにして得られる、水溶性蛍光染料を内包したビニル系重合体粒子で、しかも、平均粒子径が０．０１〜２μｍのいずれかとなる状態で形成されたビニル系重合体粒子は、スケールダウンされたマイクロ流体デバイス等に好適に利用され得る。
【００１５】
すなわち、本発明によれば、蛍光染料の逸脱による退色変化が抑制されており、しかも、従来のものに比べて微細な粒径を有する水溶性蛍光染料を内包したビニル系重合体粒子の製造に適した製造方法が提供されうる。
また、本発明によれば、スケールダウンされたマイクロ流体デバイス等への利用に適したビニル系重合体粒子が提供され得る。
【図面の簡単な説明】
【００１６】
【図１】実施例１のビニル系重合体粒子を示す図（ＳＥＭ写真）。
【発明を実施するための形態】
【００１７】
本発明のビニル系重合体粒子ならびにビニル系重合体粒子の製造方法について説明する。
まず、本実施形態のビニル系重合体粒子について説明する。
【００１８】
本実施形態のビニル系重合体粒子は、ビニル系単量体と水溶性蛍光染料とを水性媒体に分散させて前記ビニル系単量体を重合させることによって前記水溶性蛍光染料を含有させてなるビニル系重合体粒子である。
しかも、本実施形態のビニル系重合体粒子は、前記重合が、界面活性剤及び重合開始剤存在下に行われる乳化重合であり、該乳化重合が、前記ビニル系単量体として、カルボキシル基を有するビニル系単量体と、該ビニル系単量体の前記カルボキシル基と結合可能な官能基を備えたビニル系単量体とを前記水性媒体に分散させて実施されることによって、０．０１〜２μｍの内のいずれかの平均粒子径となるように形成されたものである。
【００１９】
なお、カルボキシル基を有するビニル系単量体は、水溶性蛍光染料をビニル系重合体粒子に取り込むのに有用な成分であり、このビニル系単量体のカルボキシル基と反応する官能基を有するビニル系単量体は、重合によって形成されるポリマーどうしを架橋する架橋成分として含有されるものである。
例えば、カルボキシル基を有するビニル系単量体が重合されることによって、側鎖にカルボキシル基を有するポリマーが形成されるとともに、前記カルボキシル基と結合可能な官能基を有するビニル系単量体が重合されることによって、側鎖にカルボキシル基と結合可能な官能基を有するポリマーが形成され、これらのカルボキシル基と、該カルボキシル基と結合可能な前記官能基とが結合することでポリマー間の架橋が実施されるものである。
以下、カルボキシル基を有する前記ビニル系単量体を指す用語として「重合性ビニル系モノマー」との用語を用い、この「重合性ビニル系モノマー」のカルボキシル基と反応する官能基を有するビニル系単量体を指す用語として「架橋成分」との用語を用いて本発明を説明する。
【００２０】
本実施形態のビニル系重合体粒子を形成すべく用いられる成分の内、前記重合性ビニル系モノマー（カルボキシル基を有するビニル系単量体）としては、例えば、（メタ）アクリル酸、２−（メタ）アクリロイロキシエチルコハク酸、２−（メタ）アクリロイロキシエチルフタル酸、２−（メタ）アクリロイロキシエチルヘキサヒドロフタル酸等の（メタ）アクリル酸のカルボン酸含有エステル類を挙げることができる。
なお、本明細書中における「（メタ）アクリル酸」との用語は、「アクリル酸」又は「メタクリル酸」であることを意味して用いている。
【００２１】
また、前記架橋成分（カルボキシル基と結合可能な官能基を有するビニル系単量体）としては、反応により先のビニル系単量体が有するカルボキシル基と結合する官能基を有するビニル系単量体であれば特に限定されるものではないが、前記架橋成分の具体例としては、グリシジル基を有する（メタ）アクリル酸エステル、遊離イソシアネート基を含有するウレタン（メタ）アクリレート等を挙げることができる。
なかでも、前記官能基としては、グリシジル基が好適であり、（メタ）アクリル酸グリシジルを前記架橋成分として用いることが好ましい。
【００２２】
前記架橋成分と前記重合性ビニル系モノマーとは、通常、重合性ビニル系モノマー１００重量部に対して前記架橋成分が１０重量部以上１００重量部以下のいずれかの割合となるように前記乳化重合に用いられることが好ましい。
前記架橋成分が上記範囲とされることが好ましいのは、１０重量部未満の場合においては、乳化重合におけるビニル系重合体粒子の成長過程において粒子どうしの凝集が起こりやすくなる結果、ビニル系重合体粒子に粗大な凝集粒子を多く含有させるおそれを有するためである。
一方で、好ましい範囲の上限が１００重量部とされているのは、１００重量部を超える割合としても、その割合の増加に見合う効果を期待することが困難なためである。
このような点において、前記重合性ビニル系モノマー１００重量部に対する前記架橋成分の割合は、２０重量部以上７０重量部以下のいずれかとされることがより好ましい。
【００２３】
また、前記重合性ビニル系モノマー及び前記架橋成分以外の、その他のビニル系単量体を本発明の効果を著しく妨げない範囲において１種又は２種以上組合せて使用することができる。
【００２４】
その他のビニル系単量体としては、特に限定されておらず、一般的に用いられている各種のビニル系単量体を使用することができる。
例えば、スチレン、ｏ−メチルスチレン、ｍ−メチルスチレン、ｐ−メチルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｎ−メトキシスチレン、ｐ−フェニルスチレン、ｐ−クロルスチレン、３，４−ジクロルスチレン等のスチレンおよびその誘導体；塩化ビニル、塩化ビニリデン、臭化ビニル、弗化ビニル等のハロゲン化ビニル類；酢酸ビニル、プロピオン酸ビニル、ベンゾエ酸ビニル、酪酸ビニル等のビニルエステル類；（メタ）アクリル酸メチル、（メタ）アクリル酸エチル、（メタ）アクリル酸ｎ−ブチル、（メタ）アクリル酸イソブチル、（メタ）アクリル酸プロピル、（メタ）アクリル酸ｎ−オクチル、（メタ）アクリル酸ドデシル、（メタ）アクリル酸２−エチルヘキシル、（メタ）アクリル酸ステアリル、（メタ）アクリル酸２−クロルエチル、（メタ）アクリル酸フェニル、（メタ）アクリル酸ジメチルアミノエチル、（メタ）アクリル酸ジエチルアミノエチル等のα−メチレン脂肪族モノカルボン酸エステル類；（メタ）アクリロニトリル、（メタ）アクリルアミドの（メタ）アクリル酸誘導体等も使用できる。
【００２５】
また、ビニルメチルエーテル、ビニルエチルエーテル、ビニルイソブチルエーテル等のビニルエーテル類；ビニルメチルケトン、ビニルヘキシルケトン、メチルイソプロペニルケトン等のビニルケトン類；Ｎ−ビニルピロール、Ｎ−ビニルカルバゾール、Ｎ−ビニルインドール、Ｎ−ビニルピロリドン等のＮ−ビニル化合物；ビニルナフタリン塩等もその他のビニル系単量体として使用できる。
【００２６】
更には、ジビニルベンゼン、アルキレングリコールジメタクリレート（アルキレンは炭素数２〜４の範囲が好ましい）等の多官能性重合性単量体もその他のビニル系単量体として使用できる。
【００２７】
本実施形態におけるビニル系重合体粒子を形成させるべく用いられる前記その他のビニル系モノマーと前記重合性ビニル系モノマーとは、前記重合性ビニル系モノマー１００重量部に対して、通常、その他のビニル系モノマーが３０〜１５００重量部となる割合で前記乳化重合に用いられ得る。
【００２８】
この重合性ビニル系モノマー１００重量部に対するその他のビニル系モノマーの割合が３０重量部未満の場合、重合時におけるビニル系モノマー混合物の粒子の安定性を低下させるおそれが有り、重合後に凝集物を多く含有するビニル系重合体粒子となるおそれを有する。
一方で、９００重量部を超える割合とすると、全体に占める重合性ビニル系モノマー（カルボキシル基を含有するビニル系単量体）の割合を低下させる結果、重合時におけるビニル系モノマー混合物への水溶性蛍光染料の溶解量が十分な量とならず得られるビニル系重合体粒子の蛍光性を低下させるおそれを有する。
このようなことから、均質で、蛍光性に優れた微細なビニル系重合体粒子の形成を図る意味で重合性ビニル系モノマー１００重量部に対するその他のビニル系モノマーの割合が５０〜９００重量部となる混合割合で前記乳化重合が実施されることが好適である。
【００２９】
このようなビニル系モノマーによって形成されるビニル系重合体粒子に含有させる前記水溶性蛍光染料としては、前記重合性ビニル系モノマーに対して概ね均一に溶解可能であると共に重合性ビニル系モノマーのカルボキシル基と良好に結合されるものであれば特に限定されず、ローダミンＢ、ローダミン６Ｇ等のローダミン系染料、スチルベン系染料、メチレンブルー、フルオレセイン、ウラニンまたはエリスロシン等のフルオレセイン誘導体等をあげることができる。
中でも、ローダミンＢ、ローダミン６Ｇ等のローダミン系染料を好適に使用することができる。
【００３０】
斯かる水溶性蛍光染料の使用量は、使用する水溶性蛍光染料の種類等によっても左右されるが、前記重合性ビニル系モノマー（カルボキシル基を含有するビニル系単量体）１００重量部に対して、０．００５〜２０重量部のいずれかとなる割合で乳化重合に用いられることが好ましく、０．０１〜１０重量部のいずれかの割合とされることがより好ましい。
水溶性蛍光染料の割合を上記の範囲とすることが好ましいのは、水溶性蛍光染料の割合が０．００５重量部未満では、得られるビニル系重合体粒子における蛍光性が充分なものとならないおそれがあり、一方、２０重量部を超える割合で添加しても、添加量の増加に見合う効果を期待することが困難なためである。
さらには、２０重量部を超える割合で添加すると、未溶解物の析出やビニル系単量体の重合阻害を発生させるおそれも有する。
【００３１】
なお、ビニル系重合体粒子に上記以外の成分を、本発明の効果を著しく阻害しない範囲において含有させることも可能で、その他の添加剤が添加されていてもよい。
【００３２】
その他の添加剤としては、水溶性染料以外の着色成分（着色剤）、光安定化剤、紫外線吸収剤、熱安定剤、レベリング剤、帯電防止剤等が挙げられる。
【００３３】
このようなビニル系重合体粒子を構成するための成分を含んだ組成物（以下「重合性単量体組成物」ともいう）は、水性媒体中、界面活性剤及び重合開始剤の存在下、乳化重合に付されビニル系重合体粒子の形成に用いられる。
【００３４】
前記界面活性剤としては、特に限定されず、当該分野で通常使用されているアニオン性界面活性剤、カチオン性界面活性剤、両性イオン性界面活性剤、ノニオン性界面活性剤を好適に使用することができる。
これら界面活性剤は、ビニル系単量体と反応性を示す結合性官能基等を有する反応性界面活性剤であっても良く、またこのような反応性を示さないものであってもよい。
【００３５】
例えば、反応性界面活性剤としては、スチレンスルホン酸ソーダなどのアルケニルベンゼンスルホン酸塩類；（メタ）アクリル酸エステルスルホン酸塩類；ビニルスルホン酸ナトリウムなどのアルケニルスルホン酸塩類；アリルアルキルイタコネート硫酸エステルなどやポリオキシエチレン（またはプロピレン）アルケニル（フェニル）エーテル誘導体などが挙げられる。
【００３６】
例えば、非反応性界面活性剤としては、オレイン酸ナトリウム、ヒマシ油カリ等の脂肪酸油；ラウリル硫酸ナトリウム、ラウリル硫酸アンモニウム等のアルキル硫酸エステル塩；ドデシルベンゼンスルホン酸ナトリウム等のアルキルベンゼンスルホン酸塩；アルキルナフタレンスルホン酸塩、アルカンスルホン酸塩、ジアルキルスルホコハク酸塩、ナフタレンスルホン酸ホルマリン縮合物、ポリオキシエチレンアルキルフェニルエーテル硫酸エステル塩、ポリオキシエチレンアルキル硫酸エステル塩等が挙げられる。
【００３７】
これらの界面活性剤は、その種類により相違するが、重合性ビニル単量体１００重量部に対して、０．１〜５重量部のいずれかの割合となるように使用することが好ましい。
０．３〜３重量部のいずれかの割合となるように使用することがより好ましい。
【００３８】
前記重合開始剤は、特に限定されず、当該分野で通常使用されているものを適宜選択して採用することができる。
例えば、熱によるラジカル分解、又は還元性物質によるラジカル分解を生じてビニル系モノマーの付加重合を開始させうるラジカル重合開始剤、レドックス系重合開始剤等が挙げられる。
【００３９】
前記ラジカル重合開始剤としては、例えば、２，２−アゾビス（Ｎ−ヒドロキシエチルイソブチルアミド）、２，２−アゾビス（２−アミジノプロパン）２塩化水素、４，４−アゾビス（４−シアノペンタン酸）等のアゾ系化合物；ペルオキソ二硫酸カリウム（ＫＰＳ）、ペルオキソ二硫酸ナトリウム（ＮＰＳ）、ペルオキソ二硫酸アンモニウム（ＡＰＳ）等のペルオキソ二硫酸塩；過酸化水素、ｔ−ブチルハイドロパーオキサイド、ｔ−ブチルパーオキシマレイン酸、コハク酸パーオキシド、過酸化ベンゾイル等の過酸化物等が挙げられる。
【００４０】
前記レドックス系重合開始剤としては、上記過酸化物と、ナトリウムスルホキシレートホルムアルデヒド、亜硫酸水素ナトリウム、チオ硫酸ナトリウム、ヒドロキシメタンスルフィン酸ナトリウム、Ｌ−アスコルビン酸及びその塩、第一銅塩、第一鉄塩等の還元剤との組み合わせが挙げられる。
【００４１】
これらの重合開始剤は、その種類により相違するが、重合性ビニル単量体１００重量部に対して、０．１〜３重量部のいずれかの割合で使用することが好ましい。
【００４２】
このような成分を用いて乳化重合を行う際の水性媒体としては、特に限定されないが、水、水と水溶性有機溶媒（例えば、低級アルコール）との混合物等が挙げられる。
なかでも、廃水処理に要する手間を削減しうる点において水が好適である。
【００４３】
これらの成分によって形成されるビニル系重合体粒子は、その平均粒子径が、０．０１〜２．０μｍの内のいずれかであることが重要である。
例えば、本実施形態における水溶性蛍光染料を含有するビニル系重合体粒子の平均粒子径が０．０１μｍ未満の場合、その粒子を得るために界面活性剤や水性媒体を多量に使う必要があり、生産性の観点等から工業的に適したものとすることが困難となる。
また、平均粒子径が２．０μｍを超える場合は、微粒子化の要望を満足させることが困難となる。
さらには、平均粒子径が２．０μｍを超えるものは、後述する製造方法に依らず製造が可能となる可能性も有する。
すなわち、例えば、スケールダウンされたマイクロ流体デバイスなどにおいて求められているような微粒子化の要望を満足させるとともに、より顕著に本発明の効果を発揮させ得る点等に対してビニル系重合体粒子は、その平均粒子径が、０．０１〜２．０μｍの内のいずれかであることが重要である。
また、これらの点から、本実施形態のビニル系重合体粒子は、平均粒子径が、０．０５〜１．０μｍのいずれかとされることがより好ましい。
なお、平均粒子径は、実施例に記載する測定方法によって求められうる。
また得られる重合体粒子の形状は特に限定されておらず球状、非球状（扁平状、針状、不定形状・・）のいずれでもかまわない。
【００４４】
次いで、ビニル系重合体粒子の製造方法について説明する。
本実施形態においては、上記のような成分によってなされる乳化重合によってビニル系重合体粒子の製造を実施する。
この乳化重合のための具体的な方法は、特に限定されるものではなく、例えば、水性媒体中に、前記重合性単量体組成物及び界面活性剤、重合開始剤等を添加した後、攪拌することで乳化液を形成し、次いで、攪拌しつつ加熱することで水溶性染料を含有するビニル系重合体粒子を得る方法が挙げられる。
また、重合開始剤は、乳化液を形成させた後、重合系に加える態様とすることも可能である。
【００４５】
この乳化液を形成させるための攪拌方法としては、ホモジナイザイーや超音波分散機などを用いた従来の方法を適宜採用しうる。
【００４６】
このとき重合性ビニル系モノマー、架橋成分、水溶性蛍光染料、その他の添加剤などを含む重合性単量体組成物と、水性媒体との使用割合の比率（重合性単量体組成物：水性媒体）は、重量比率で、１：２０〜１：１の範囲であることが好ましい。
１：２０よりも重合性単量体組成物の割合が少なくなると、ビニル系重合体粒子の生産性を低下させるおそれを有する。
一方で、重合性単量体組成物の割合が１：１よりも多くなると、重合性単量体組成物と水性媒体との混合物の粘性が高くなり均一な重合が難しくなるおそれを有するとともに、重合体粒子の凝集物が生じるおそれを有する。
したがって、優れた生産性と、微細で均質なビニル系重合体粒子をより確実に製造しうるという観点から、乳化重合における重合性単量体組成物と水性媒体との使用割合の比率は、重量比率で１：１０〜１：３のいずれかとされることが好ましい。
【００４７】
また、重合温度は、使用する重合性単量体や重合開始剤の種類により相違するが、３０〜１００℃であることが好ましく、重合時間は、２〜１２時間であることが好ましい。
【００４８】
以上のような条件を採用して前記乳化重合を実施することにより、内部にまで水溶性蛍光染料が含有されたビニル系重合体粒子を、その平均粒子径がより確実に０．０１〜２．０μｍの範囲内となるように形成させることができる。
【００４９】
なお、この乳化重合によって得られたビニル系重合体粒子は、水性媒体中から単離してもよく、要すれば単離しなくてもよい。
重合体粒子の単離は、遠心分離機を用いて粒子を沈降させ分離する遠心分離法、スプレードライヤーに代表される噴霧乾燥法、ドラムドライヤーに代表される加熱された回転ドラムに付着させて乾燥する方法、凍結乾燥法等により行うことができる。
【００５０】
なお、本発明は、ビニル系重合体粒子の製造方法や、ビニル系重合体粒子を上記例示のものに限定するものではなく、従来公知の技術事項を本発明の効果が著しく損なわれない範囲において適宜採用することができる。
【実施例】
【００５１】
次に実施例を挙げて本発明をさらに詳しく説明するが、本発明はこれらに限定されるものではない。
【００５２】
（平均粒子径について）
以下の実施例と比較例における平均粒子径は、特段の断りがない限りにおいて動的光散乱法と呼ばれる方法を利用して測定したＺ平均粒子径を意味する。
すなわち、ビニル系重合体粒子を水に分散させた水分散液にレーザー光を照射し、ビニル系重合体粒子から散乱される散乱光強度をマイクロ秒単位の時間変化で測定し、検出されたビニル系重合体粒子に起因する散乱強度分布を正規分布に当てはめて、平均粒子径を算出するためのキュムラント解析法により求めたＺ平均粒子径である。
この種の平均粒子径は、市販の測定装置で簡便に測定可能であり、本実施例ではマルバーン社から市販されている「ゼータサイザーナノＺＳ」を測定に使用している。
上述の市販の測定装置にはデータ解析ソフトが搭載されており、測定データを自動的に
解析することで、Ｚ平均粒子径が算出できる。
【００５３】
（実施例１）
ローダミンＢ  ０．３ｇを２−メタクリロイロキシエチルコハク酸（共栄社、ライトエステルＨＯＭＳ）２０ｇに添加後、メカニカルスターラーを用いて５時間攪拌を行った。
得られた溶液はローダミンＢを均一に溶解しており溶解残査は見られなかった。
この溶液に架橋成分としてグリシジルメタクリレート（共栄社、ライトエステルＧＭＡ）１０ｇとスチレン７０ｇとを加えて攪拌することにより重合性組成物を調整した。
次に、２Ｌオートクレーブに上記重合性組成物及び界面活性剤としてスチレンスルホン酸ナトリウム０．３ｇ及び重合開始剤としてペルオキソ二硫酸アンモニウム１．０ｇをイオン交換水４００ｇに溶解した水性媒体を加え、窒素置換下攪拌することにより乳化を行った。
充分に窒素パージした後、オートクレーブを密閉し、撹拌速度３００ｒｐｍ、内部温度を７０℃に保持し６時間乳化重合を行った。
続いて乳化液を室温まで冷却し重合を終了した。
重合終了後、ビニル系重合体粒子を遠心分離機により沈降させ（沈降分離）、上澄みの水溶液を除去した後イオン交換水を加え再度分散させた。この操作を３回繰り返してビニル系重合体粒子を洗浄することで重合開始剤等の反応残渣を除去した後、更にイオン交換水に分散することで固形分１０重量％の赤色を呈するビニル系重合体微小粒子の水分散体を得た。
【００５４】
得られたビニル系重合体粒子のＺ平均粒子径は０．４５４μｍでありビニル系重合体粒子の凝集物は見られなかった。
また遠心分離の際、分離した水溶液にはローダミンＢの溶出による着色は見られなかった。
次に上記ビニル系重合体微小粒子の水分散体１ｇを１００ｍｌビーカーに取り再度水５０ｇに分散した分散液にブラックライトを照射したところ分散液は蛍光赤色の発色を示した。
また、この実施例１において得られたビニル系重合体粒子を走査型電子顕微鏡（ＳＥＭ）にて観察した様子を図１に示す。
なお、図１正面視右下のスケールは、全長で１０μｍに相当するものである。
この図に示されているように実施例１においては、微細かつ均質なビニル系重合体粒子が得られていることがわかる。
【００５５】
（実施例２）
表１に示すとおり、ローダミンＢの添加量を０．３ｇに代えて０．１ｇとし、２−メタクリロイロキシエチルコハク酸に代えてアクリル酸を用いたこと、ならびに、スチレンスルホン酸ナトリウム添加量を０．３ｇに代えて０．２ｇとしたこと以外は実施例１と同様に乳化重合を実施し、固形分１０重量％の赤色を呈するビニル系重合体微小粒子の水分散体を得た。
重合前の段階でアクリル酸はローダミンＢを均一に溶解しており溶解残査は見られず、得られたビニル系重合体粒子のＺ平均粒子径は０．２５７μｍであり重合体粒子の凝集物は見られなかった。
また遠心分離の際、分離した水溶液にはローダミンＢの溶出による着色は見られなかった。
さらに上記ビニル系重合体微小粒子の水分散体１ｇを１００ｍｌビーカーに取り再度水５０ｇに分散した分散液にブラックライトを照射したところ分散液は蛍光赤色の発色を示した。
【００５６】
（実施例３〜５）
ビニル系重合体粒子の形成に用いる材料を表１に示す通りとし、これらを表１に示す配合割合で用いたこと以外は、上記実施例１、２と同様にビニル系重合体微小粒子を作製した。
なお、このビニル系重合体微小粒子を遠心分離する際にローダミンＢの溶出がみられなかったこと、及び、水分散液を作製してブラックライトを照射した際に発色が見られた点についても上記実施例１、２と同様である。
得られた、ビニル系重合体粒子の平均粒子径を併せて表１に示す。
【００５７】
（比較例１）
表１に示すように、実施例１で使用した２−メタクリロイロキシエチルコハク酸を用いずにビニル系重合体粒子を作製した。
すなわち、ローダミンＢ  ０．３ｇをスチレン７０ｇ、グリシジルメタクリレート１０ｇに添加後、メカニカルスターラーを用いて５時間攪拌を行った。
しかし、ローダミンＢはほとんど溶解せず固形物として残っていた。
そのため、更に攪拌を１０時間行ったが溶解状態に大きな変化は見られなかった。
次に、２Ｌオートクレーブに上記ローダミンＢの溶解残渣を含む重合性組成物及び界面活性剤としてスチレンスルホン酸ナトリウム０．３ｇ及び重合開始剤としてペルオキソ二硫酸アンモニウム１．０ｇを溶解したイオン交換水４００ｇを加え、窒素置換下攪拌機により乳化を行った。
上記以外は実施例１と同様に実施し、固形分１０重量％のビニル系重合体微小粒子の水分散体を得た。
しかしながら得られたビニル系重合体微小粒子の水分散体はほとんど赤色に着色していない（白色）のものであった。
なお、得られたビニル系重合体粒子のＺ平均粒子径は０．２７３μｍでありビニル系重合体粒子の凝集物は見られなかったが、上記ビニル系重合体微小粒子の水分散体１ｇを１００ｍｌビーカーに取り再度水５０ｇに分散した溶液にブラックライトを照射したところ溶液は蛍光発色を示めさないものであった。
更に、遠心分離の際に分離した水溶液はローダミンＢの溶出により濃い赤色を呈していた。
【００５８】
（比較例２）
架橋成分であるグリシジルメタクリレートを加えなかった以外は実施例１と同様に乳化重合を実施した。
その結果、オートクレーブ内部を７０℃に昇温して約一時間後、攪拌が停止した。
そこで室温まで冷却しオートクレーブを開放したところ乳化液はゲル化し系全体が固まっており、ビニル系重合体粒子を得ることができなかった。
【００５９】
（比較例３）
グリシジルメタクリレートに換えジビニルベンゼンを用いた以外は実施例１と同様に乳化重合を実施した。
その結果、重合性組成物はローダミンＢを均一に溶解しており、溶解残渣の存在は見られなかったものの、乳化重合終了後オートクレーブ内部を確認したところ、混合液は樹脂の塊が多数含まれるスラリー状の粘性の高いものであった。
また、得られた重合物を洗浄後、樹脂の塊を除いたものについて光学顕微鏡ならびに走査型電子顕微鏡（ＳＥＭ）で観察したところ多数の微細なビニル系重合体粒子が強固に結合した約１０μｍ程度の大きさの凝集物となっていることが判明し、目的とする微小粒子が得られていないことが判明した。
【００６０】
【表１】
2010229219.tif 000003
【００６１】
このように、本発明によれば、水溶性蛍光染料を内包した微細なビニル系重合体粒子を容易に形成させることができ、得られた粒子は、流体可視化装置用トレーサー、フローサイトの精度管理用標準粒子、免疫診断薬用担体等の分野等、特に非常に微細な粒子径が必要とされるマイクロ流体デバイス等での使用に好適なものとなることが上記結果からもわかる。
【図１】
2010229219.tif 000004